(57)【要約】【課題】コンクリート体の塩化物濃度を正確に測定することが可能となる、コンクリート体の塩化物濃度測定システム及びコンクリート体の塩化物濃度測定方法を提供すること。【解決手段】コンクリート体２０の塩化物濃度測定システム１は、コンクリート体２０の表面に相互に間隔を隔てて配置された電極２ａ、２ｂと、電極２ａ、２ｂの相互間にコンクリート体２０を介して交流電流を流した状態におけるインピーダンス及び位相角ピーク周波数を測定するＬＣＲメータ４と、水分率を測定する水分率計５と、ＬＣＲメータ４にて測定されたインピーダンス及び位相角ピーク周波数と、水分率計５にてそれぞれ異なるタイミングで取得された複数の水分率に基づいて、第１評価値を算出する算出手段と、算出手段にて算出された第１評価値に基づいて、コンクリート体２０の塩化物濃度を特定する特定手段と、を備えている。【選択図】図１３
2015121470.tif 000002
【特許請求の範囲】
【請求項１】
コンクリート体の塩化物濃度を測定するためのシステムであって、
前記コンクリート体の表面に、相互に間隔を隔てて配置された一対の電極と、
前記一対の電極の相互間に前記コンクリート体を介して交流電流を流した状態におけるインピーダンスと、当該インピーダンスの位相角がピークになる位相角ピーク周波数とを測定する測定手段と、
前記コンクリート体の水分率、又は前記コンクリート体が配置された環境の水蒸気量を取得する水分情報取得手段と、
前記測定手段にて測定された前記インピーダンスと、前記測定手段にて測定された前記位相角ピーク周波数であって、前記インピーダンスの測定タイミングと略同一のタイミングで測定された前記位相角ピーク周波数と、前記水分情報取得手段にてそれぞれ異なるタイミングで取得された複数の前記水分率又は複数の前記水蒸気量とに基づいて、前記コンクリート体の塩化物濃度を評価するための評価値を算出する算出手段と、
前記算出手段にて算出された前記評価値に基づいて、前記コンクリート体の塩化物濃度を特定する特定手段と、
を備えたコンクリート体の塩化物濃度測定システム。
【請求項２】
基準インピーダンスと、基準位相角ピーク周波数とを取得する基準情報取得手段をさらに備え、
前記算出手段は、
前記水分情報取得手段にて取得された前記複数の水分率の少なくとも一部に基づいて、基準水分率を特定し、
前記水分情報取得手段にて取得された前記複数の水分率のうち、前記インピーダンスの測定のタイミングと略同一のタイミングで取得された前記水分率から前記基準水分率を差し引いた差分である水分率差分に１を加算した値を、前記測定手段にて測定された前記インピーダンスを前記基準情報取得手段にて取得された前記基準インピーダンスで除算した値に乗じることにより、第１の算出値を算出し、
１から前記水分率差分を減算した値を、前記測定手段にて測定された前記位相角ピーク周波数を前記基準情報取得手段にて取得された前記基準位相角ピーク周波数で除算した値に乗じることにより、第２の算出値を算出し、
前記第１の算出値から前記第２の算出値を減算することにより、前記評価値を算出する、
請求項１に記載のコンクリート体の塩化物濃度測定システム。
【請求項３】
基準インピーダンスと、基準位相角ピーク周波数とを取得する基準情報取得手段をさらに備え、
前記算出手段は、
前記水分情報取得手段にて取得された前記複数の水蒸気量の少なくとも一部に基づいて、基準水蒸気量を特定し、
前記測定手段にて測定された前記インピーダンスを前記基準情報取得手段にて取得された前記基準インピーダンスで除算した値を、前記基準水蒸気量を前記水分情報取得手段にて取得された前記複数の水蒸気量のうち前記インピーダンスの測定タイミングと略同一のタイミングで取得された前記水蒸気量で除算した値で累乗することにより、第３の算出値を算出し、
前記測定手段にて測定された前記位相角ピーク周波数を前記基準情報取得手段にて取得された前記基準位相角ピーク周波数で除算した値を、前記インピーダンスの測定タイミングと略同一のタイミングで取得された前記水蒸気量を前記基準水蒸気量で除算した値に乗じることにより、第４の算出値を算出し、
前記第３の算出値から前記第４の算出値を減算することにより、前記評価値を算出する、
請求項１に記載のコンクリート体の塩化物濃度測定システム。
【請求項４】
前記コンクリート体の塩化物濃度を特定する際の指標となる評価値である基準評価値と、前記コンクリート体の塩化物濃度とを相互に関連付けて格納する基準評価値格納手段を備え、
前記特定手段は、前記基準評価値格納手段に格納された前記基準評価値を参照しながら、前記算出手段にて算出された前記評価値に対応する前記基準評価値と関連付けられた前記コンクリート体の塩化物濃度を、特定すべき前記コンクリート体の塩化物濃度として特定する、
請求項１から３のいずれか一項に記載のコンクリート体の塩化物濃度測定システム。
【請求項５】
前記基準評価値格納手段は、前記コンクリート体の塩化物濃度を測定した測定時期と、前記基準評価値と、前記コンクリート体の塩化物濃度とを相互に関連付けて格納し、
前記特定手段は、所定方法で前記測定時期を特定し、前記基準評価値格納手段に格納された前記基準評価値を参照しながら、当該特定した前記測定時期及び前記算出手段にて算出された前記評価値に対応する前記基準評価値と関連付けられた前記コンクリート体の塩化物濃度を、特定すべき前記コンクリート体の塩化物濃度として特定する、
請求項４に記載のコンクリート体の塩化物濃度測定システム。
【請求項６】
コンクリート体の塩化物濃度を測定するための方法であって、
前記コンクリート体の表面に、相互に間隔を隔てて配置された一対の電極を配置し、前記一対の電極の相互間に前記コンクリート体を介して交流電流を流した状態におけるインピーダンスと、当該インピーダンスの位相角がピークになる位相角ピーク周波数とを測定する測定工程と、
前記コンクリート体の水分率、又は前記コンクリート体が配置された環境の水蒸気量を取得する水分情報取得工程と、
前記測定工程において測定された前記インピーダンスと、前記測定工程において測定された前記位相角ピーク周波数であって、前記インピーダンスの測定タイミングと略同一のタイミングで測定された前記位相角ピーク周波数と、前記水分情報取得工程においてそれぞれ異なるタイミングで取得された複数の前記水分率又は複数の前記水蒸気量とに基づいて、前記コンクリート体の塩化物濃度を評価するための評価値を算出する算出工程と、
前記算出工程において算出された前記評価値に基づいて、前記コンクリート体の塩化物濃度を特定する特定工程と、
を含むコンクリート体の塩化物濃度測定方法。
【請求項７】
基準インピーダンスと、基準位相角ピーク周波数とを取得する基準情報取得工程をさらに含み、
前記算出工程においては、
前記水分情報取得工程において取得された前記複数の水分率の少なくとも一部に基づいて、基準水分率を特定し、
前記水分情報取得工程において取得された前記複数の水分率のうち、前記インピーダンスの測定のタイミングと略同一のタイミングで取得された前記水分率から前記基準水分率を差し引いた差分である水分率差分に１を加算した値を、前記測定工程において測定された前記インピーダンスを前記基準情報取得工程において取得された前記基準インピーダンスで除算した値に乗じることにより、第１の算出値を算出し、
１から前記水分率差分を減算した値を、前記測定工程において測定された前記位相角ピーク周波数を前記基準情報取得工程において取得された前記基準位相角ピーク周波数で除算した値に乗じることにより、第２の算出値を算出し、
前記第１の算出値から前記第２の算出値を減算することにより、前記評価値を算出する、
請求項６に記載のコンクリート体の塩化物濃度測定方法。
【請求項８】
基準インピーダンスと、基準位相角ピーク周波数とを取得する基準情報取得工程をさらに含み、
前記算出工程においては、
前記水分情報取得工程において取得された前記複数の水蒸気量の少なくとも一部に基づいて、基準水蒸気量を特定し、
前記測定工程において測定された前記インピーダンスを前記基準情報取得工程において取得された前記基準インピーダンスで除算した値を、前記基準水蒸気量を前記水分情報取得工程において取得された前記複数の水蒸気量のうち前記インピーダンスの測定タイミングと略同一のタイミングで取得された前記水蒸気量で除算した値で累乗することにより、第３の算出値を算出し、
前記測定工程において測定された前記位相角ピーク周波数を前記基準情報取得工程において取得された前記基準位相角ピーク周波数で除算した値を、前記インピーダンスの測定タイミングと略同一のタイミングで取得された前記水蒸気量を前記基準水蒸気量で除算した値に乗じることにより、第４の算出値を算出し、
前記第３の算出値から前記第４の算出値を減算することにより、前記評価値を算出する、
請求項６に記載のコンクリート体の塩化物濃度測定方法。
【請求項９】
前記特定工程においては、前記コンクリート体の塩化物濃度を特定する際の指標となる評価値である基準評価値と、前記コンクリート体の塩化物濃度とを相互に関連付けて格納する基準評価値格納手段に格納された前記基準評価値を参照しながら、前記算出工程において算出された前記評価値に対応する前記基準評価値と関連付けられた前記コンクリート体の塩化物濃度を、特定すべき前記コンクリート体の塩化物濃度として特定する、
請求項６から８のいずれか一項に記載のコンクリート体の塩化物濃度測定方法。
【請求項１０】
前記基準評価値格納手段は、前記コンクリート体の塩化物濃度を測定した測定時期と、前記基準評価値と、前記コンクリート体の塩化物濃度とを相互に関連付けて格納し、
前記特定工程においては、所定方法で前記測定時期を特定し、前記基準評価値格納手段に格納された前記基準評価値を参照しながら、当該特定した前記測定時期及び前記算出工程において算出された前記評価値に対応する前記基準評価値と関連付けられた前記コンクリート体の塩化物濃度を、特定すべき前記コンクリート体の塩化物濃度として特定する、
請求項９に記載のコンクリート体の塩化物濃度測定方法。
【発明の詳細な説明】
【技術分野】
【０００１】
この発明は、コンクリート体の塩化物濃度測定システム及びコンクリート体の塩化物濃度測定方法に関する。
【背景技術】
【０００２】
従来、様々な目的で塩化物濃度の非破壊測定が行われている。例えば、構造物の壁や床を構成するコンクリート体に関して、その塩化物濃度が高い場合には、コンクリート体の内部に配設されている鉄筋等の金属の腐食が促進されて好ましくないため、既設の構造物のコンクリート体を対象として塩化物濃度を測定することが行われている。
【０００３】
このような塩化物濃度測定を行うための一つの原理として、導電方式が知られている。例えば、特許文献１には、コンクリート体のインピーダンスと、当該インピーダンスに対応する周波数と、含水率と、塩化物濃度とを相互に対応付けて構成された第１特性情報、又は、インピーダンスの位相角がピークになる位相角ピーク周波数と、含水率と、塩化物濃度とを相互に対応付けて構成された第２特性情報を格納する特性情報データベースと、コンクリート体の表面に、相互に間隔を隔てて配置された一対の電極と、一対の電極の相互間にコンクリート体を介して交流電流を流した状態におけるコンクリート体のインピーダンス（又は位相角ピーク周波数）を測定するインピーダンスメータと、所定のタイミングでインピーダンスメータにて測定されたコンクリート体のインピーダンス（又は位相角ピーク周波数）とコンクリート体の含水率に基づいて、特性情報データベースに格納された第１特性情報（又は第２特性情報）を参照することにより、コンクリート体の塩化物濃度を特定する演算装置とを備えたシステムが提案されている。
【先行技術文献】
【特許文献】
【０００４】
【特許文献１】特開２０１２-１８４９４８号公報
【発明の概要】
【発明が解決しようとする課題】
【０００５】
ここで、測定時期による水蒸気量の増減等に伴って、測定時期毎にインピーダンスの値又は位相角ピーク周波数の値が変動する。つまり、インピーダンス又は位相角ピーク周波数の経時特性は、水蒸気量等の外的要因の影響を受けやすいものと言える。よって、上記外的要因によるインピーダンス及び位相角ピーク周波数の経時特性の影響が一切考慮せずに、所定の時期に測定されたインピーダンス又は位相角ピーク周波数のみに基づいてコンクリート体の塩化物濃度を測定するような上記従来の技術は、測定の正確性に乏しいものと考えられる。
【０００６】
本発明は、上述した問題点を解決するためになされたものであり、コンクリート体の塩化物濃度を正確に測定することが可能となる、コンクリート体の塩化物濃度測定システム及びコンクリート体の塩化物濃度測定方法を提供することを目的とする。
【課題を解決するための手段】
【０００７】
上述した課題を解決し、目的を達成するため、請求項１に記載のコンクリート体の塩化物濃度測定システムは、コンクリート体の塩化物濃度を測定するためのシステムであって、前記コンクリート体の表面に、相互に間隔を隔てて配置された一対の電極と、前記一対の電極の相互間に前記コンクリート体を介して交流電流を流した状態におけるインピーダンスと、当該インピーダンスの位相角がピークになる位相角ピーク周波数とを測定する測定手段と、前記コンクリート体の水分率、又は前記コンクリート体が配置された環境の水蒸気量を取得する水分情報取得手段と、前記測定手段にて測定された前記インピーダンスと、前記測定手段にて測定された前記位相角ピーク周波数であって、前記インピーダンスの測定タイミングと略同一のタイミングで測定された前記位相角ピーク周波数と、前記水分情報取得手段にてそれぞれ異なるタイミングで取得された複数の前記水分率又は複数の前記水蒸気量とに基づいて、前記コンクリート体の塩化物濃度を評価するための評価値を算出する算出手段と、前記算出手段にて算出された前記評価値に基づいて、前記コンクリート体の塩化物濃度を特定する特定手段と、を備えている。
【０００８】
請求項２に記載のコンクリート体の塩化物濃度測定システムは、請求項１に記載のコンクリート体の塩化物濃度測定システムにおいて、基準インピーダンスと、基準位相角ピーク周波数とを取得する基準情報取得手段をさらに備え、前記算出手段は、前記水分情報取得手段にて取得された前記複数の水分率の少なくとも一部に基づいて、基準水分率を特定し、前記水分情報取得手段にて取得された前記複数の水分率のうち、前記インピーダンスの測定のタイミングと略同一のタイミングで取得された前記水分率から前記基準水分率を差し引いた差分である水分率差分に１を加算した値を、前記測定手段にて測定された前記インピーダンスを前記基準情報取得手段にて取得された前記基準インピーダンスで除算した値に乗じることにより、第１の算出値を算出し、１から前記水分率差分を減算した値を、前記測定手段にて測定された前記位相角ピーク周波数を前記基準情報取得手段にて取得された前記基準位相角ピーク周波数で除算した値に乗じることにより、第２の算出値を算出し、前記第１の算出値から前記第２の算出値を減算することにより、前記評価値を算出する。
【０００９】
請求項３に記載のコンクリート体の塩化物濃度測定システムは、請求項１に記載のコンクリート体の塩化物濃度測定システムにおいて、基準インピーダンスと、基準位相角ピーク周波数とを取得する基準情報取得手段をさらに備え、前記算出手段は、前記水分情報取得手段にて取得された前記複数の水蒸気量の少なくとも一部に基づいて、基準水蒸気量を特定し、前記測定手段にて測定された前記インピーダンスを前記基準情報取得手段にて取得された前記基準インピーダンスで除算した値を、前記基準水蒸気量を前記水分情報取得手段にて取得された前記複数の水蒸気量のうち前記インピーダンスの測定タイミングと略同一のタイミングで取得された前記水蒸気量で除算した値で累乗することにより、第３の算出値を算出し、前記測定手段にて測定された前記位相角ピーク周波数を前記基準情報取得手段にて取得された前記基準位相角ピーク周波数で除算した値を、前記インピーダンスの測定タイミングと略同一のタイミングで取得された前記水蒸気量を前記基準水蒸気量で除算した値に乗じることにより、第４の算出値を算出し、前記第３の算出値から前記第４の算出値を減算することにより、前記評価値を算出する。
【００１０】
請求項４に記載のコンクリート体の塩化物濃度測定システムは、請求項１から３のいずれか一項に記載のコンクリート体の塩化物濃度測定システムにおいて、前記コンクリート体の塩化物濃度を特定する際の指標となる評価値である基準評価値と、前記コンクリート体の塩化物濃度とを相互に関連付けて格納する基準評価値格納手段を備え、前記特定手段は、前記基準評価値格納手段に格納された前記基準評価値を参照しながら、前記算出手段にて算出された前記評価値に対応する前記基準評価値と関連付けられた前記コンクリート体の塩化物濃度を、特定すべき前記コンクリート体の塩化物濃度として特定する。
【００１１】
請求項５に記載のコンクリート体の塩化物濃度測定システムは、請求項４に記載のコンクリート体の塩化物濃度測定システムにおいて、前記基準評価値格納手段は、前記コンクリート体の塩化物濃度を測定した測定時期と、前記基準評価値と、前記コンクリート体の塩化物濃度とを相互に関連付けて格納し、前記特定手段は、所定方法で前記測定時期を特定し、前記基準評価値格納手段に格納された前記基準評価値を参照しながら、当該特定した前記測定時期及び前記算出手段にて算出された前記評価値に対応する前記基準評価値と関連付けられた前記コンクリート体の塩化物濃度を、特定すべき前記コンクリート体の塩化物濃度として特定する。
【００１２】
請求項６に記載のコンクリート体の塩化物濃度測定方法は、コンクリート体の塩化物濃度を測定するための方法であって、コンクリート体の塩化物濃度を測定するための方法であって、前記コンクリート体の表面に、相互に間隔を隔てて配置された一対の電極を配置し、前記一対の電極の相互間に前記コンクリート体を介して交流電流を流した状態におけるインピーダンスと、当該インピーダンスの位相角がピークになる位相角ピーク周波数とを測定する測定工程と、前記コンクリート体の水分率、又は前記コンクリート体が配置された環境の水蒸気量を取得する水分情報取得工程と、前記測定工程において測定された前記インピーダンスと、前記測定工程において測定された前記位相角ピーク周波数であって、前記インピーダンスの測定タイミングと略同一のタイミングで測定された前記位相角ピーク周波数と、前記水分情報取得工程においてそれぞれ異なるタイミングで取得された複数の前記水分率又は複数の前記水蒸気量とに基づいて、前記コンクリート体の塩化物濃度を評価するための評価値を算出する算出工程と、前記算出工程において算出された前記評価値に基づいて、前記コンクリート体の塩化物濃度を特定する特定工程と、を含んでいる。
【００１３】
請求項７に記載のコンクリート体の塩化物濃度測定方法は、請求項６に記載のコンクリート体の塩化物濃度測定方法において、基準インピーダンスと、基準位相角ピーク周波数とを取得する基準情報取得工程をさらに含み、前記算出工程においては、前記水分情報取得工程において取得された前記複数の水分率の少なくとも一部に基づいて、基準水分率を特定し、前記水分情報取得工程において取得された前記複数の水分率のうち、前記インピーダンスの測定のタイミングと略同一のタイミングで取得された前記水分率から前記基準水分率を差し引いた差分である水分率差分に１を加算した値を、前記測定工程において測定された前記インピーダンスを前記基準情報取得工程において取得された前記基準インピーダンスで除算した値に乗じることにより、第１の算出値を算出し、１から前記水分率差分を減算した値を、前記測定工程において測定された前記位相角ピーク周波数を前記基準情報取得工程において取得された前記基準位相角ピーク周波数で除算した値に乗じることにより、第２の算出値を算出し、前記第１の算出値から前記第２の算出値を減算することにより、前記評価値を算出する。
【００１４】
請求項８に記載のコンクリート体の塩化物濃度測定方法は、請求項６に記載のコンクリート体の塩化物濃度測定方法において、基準インピーダンスと、基準位相角ピーク周波数とを取得する基準情報取得工程をさらに含み、前記算出工程においては、前記水分情報取得工程において取得された前記複数の水蒸気量の少なくとも一部に基づいて、基準水蒸気量を特定し、前記測定工程において測定された前記インピーダンスを前記基準情報取得工程において取得された前記基準インピーダンスで除算した値を、前記基準水蒸気量を前記水分情報取得工程において取得された前記複数の水蒸気量のうち前記インピーダンスの測定タイミングと略同一のタイミングで取得された前記水蒸気量で除算した値で累乗することにより、第３の算出値を算出し、前記測定工程において測定された前記位相角ピーク周波数を前記基準情報取得工程において取得された前記基準位相角ピーク周波数で除算した値を、前記インピーダンスの測定タイミングと略同一のタイミングで取得された前記水蒸気量を前記基準水蒸気量で除算した値に乗じることにより、第４の算出値を算出し、前記第３の算出値から前記第４の算出値を減算することにより、前記評価値を算出する。
【００１５】
請求項９に記載のコンクリート体の塩化物濃度測定方法は、請求項６から８のいずれか一項に記載のコンクリート体の塩化物濃度測定方法において、前記特定工程においては、前記コンクリート体の塩化物濃度を特定する際の指標となる評価値である基準評価値と、前記コンクリート体の塩化物濃度とを相互に関連付けて格納する基準評価値格納手段に格納された前記基準評価値を参照しながら、前記算出工程において算出された前記評価値に対応する前記基準評価値と関連付けられた前記コンクリート体の塩化物濃度を、特定すべき前記コンクリート体の塩化物濃度として特定する。
【００１６】
請求項１０に記載のコンクリート体の塩化物濃度測定方法は、請求項９に記載のコンクリート体の塩化物濃度測定方法において、前記基準評価値格納手段は、前記コンクリート体の塩化物濃度を測定した測定時期と、前記基準評価値と、前記コンクリート体の塩化物濃度とを相互に関連付けて格納し、前記特定工程においては、所定方法で前記測定時期を特定し、前記基準評価値格納手段に格納された前記基準評価値を参照しながら、当該特定した前記測定時期及び前記算出工程において算出された前記評価値に対応する前記基準評価値と関連付けられた前記コンクリート体の塩化物濃度を、特定すべき前記コンクリート体の塩化物濃度として特定する。
【発明の効果】
【００１７】
請求項１に記載のコンクリート体の塩化物濃度測定システム、又は請求項６に記載のコンクリート体の塩化物濃度測定方法によれば、測定手段にて測定されたインピーダンス及び位相角ピーク周波数と、水分情報取得手段にて取得された複数の水分率又は複数の水蒸気量とに基づいて評価値を算出し、当該算出された評価値に基づいて、コンクリート体の塩化物濃度を特定するので、従来の技術に比べて、水蒸気量等の外的要因によるインピーダンス及び位相角ピーク周波数の経時特性の影響を考慮してコンクリート体の塩化物濃度を測定することができるため、コンクリート体の塩化物濃度を正確に測定することが可能となる。
【００１８】
請求項２に記載のコンクリート体の塩化物濃度測定システム、又は請求項７に記載のコンクリート体の塩化物濃度測定方法によれば、水分率に関する補正がされたインピーダンス及び位相角ピーク周波数に基づいて評価値を算出するので、特にインピーダンス及び位相角ピーク周波数の経時特性に対して水分率が支配的に影響を与える場合には、コンクリート体の塩化物濃度をさらに正確に測定することが可能となる。
【００１９】
請求項３に記載のコンクリート体の塩化物濃度測定システム、又は請求項８に記載のコンクリート体の塩化物濃度測定方法によれば、水蒸気量に関する補正がされたインピーダンス及び位相角ピーク周波数に基づいて評価値を算出するので、特にインピーダンス及び位相角ピーク周波数の経時特性に対して水蒸気量が支配的に影響を与える場合には、コンクリート体の塩化物濃度をさらに正確に測定することが可能となる。
【００２０】
請求項４に記載のコンクリート体の塩化物濃度測定システム、又は請求項９に記載のコンクリート体の塩化物濃度測定方法によれば、基準評価値格納手段に格納された基準評価値を参照しながら、算出手段にて算出された評価値に対応する基準評価値と関連付けられたコンクリート体の塩化物濃度を、特定すべきコンクリート体の塩化物濃度として特定するので、コンクリート体の塩化物濃度を簡易且つ迅速に特定することができ、測定の作業効率を向上させることが可能となる。
【００２１】
請求項５に記載のコンクリート体の塩化物濃度測定システム、又は請求項１０に記載のコンクリート体の塩化物濃度測定方法によれば、基準評価値格納手段に格納された基準評価値を参照しながら、所定方法で特定した測定時期及び算出手段にて算出された評価値に対応する基準評価値と関連付けられたコンクリート体の塩化物濃度を、特定すべきコンクリート体の塩化物濃度として特定するので、測定時期に応じた基準評価値を用いて塩化物濃度を特定でき、コンクリート体の塩化物濃度をさらに一層正確に測定することが可能となる。
【図面の簡単な説明】
【００２２】
【図１】実験に使用したコンクリート体を、塩化物濃度測定システムと共に示す模式図である。
【図２】コンクリート体のインピーダンスの周波数特性の測定結果を示すグラフである。
【図３】コンクリート体のインピーダンス及び後述する重量絶対水蒸気量の経時特性の測定結果を示すグラフである。
【図４】コンクリート体のインピーダンスの位相角の周波数特性の測定結果を示すグラフである。
【図５】コンクリート体の位相角ピーク周波数及び重量絶対水蒸気量の経時特性の測定結果を示すグラフである。
【図６】コンクリート体の水分率の経時特性の測定結果と、コンクリート体付近の重量絶対水蒸気量の測定結果を示すグラフである。
【図７】図３、図５、図６に示す測定結果のうち、コンクリート体の材齢４８１日目から９０８日目までの期間の測定結果に基づいて算出された第１評価値を示すグラフである。
【図８】図７に示す第１評価値のうち、測定時期が１月から３月までの期間（コンクリート体２０の材齢４８１日目から４９５日目までの期間、及び７８２日目から８３１日目までの期間に相当）の第１評価値を示すグラフである。
【図９】図７に示す第１評価値のうち、測定時期が４月から６月までの期間（コンクリート体２０の材齢５０２日目から５８６日目までの期間、及び８６６日目から９０８日目までの期間に相当）の第１評価値を示すグラフである。
【図１０】図７に示す第１評価値のうち、測定時期が７月から９月までの期間（コンクリート体２０の材齢５９３日目から６７７日目までの期間に相当）の第１評価値を示すグラフである。
【図１１】図７に示す第１評価値のうち、測定時期が１０月から１２月までの期間（コンクリート体２０の材齢６９２日目から７６８日目までの期間に相当）の第１評価値を示すグラフである。
【図１２】図３、図５、図６に示す測定結果のうち、コンクリート体の材齢４８１日目から９０８日目までの期間の測定結果に基づいて算出された第２評価値を示すグラフである。
【図１３】本発明の実施の形態１に係る塩化物濃度測定システムのブロック図である。
【図１４】基準評価値テーブルの構成例を示す図である。
【図１５】実施の形態２に係る基準評価値テーブルの構成例を示す図である。
【図１６】実施の形態３に係る基準評価値テーブルの構成例を示す図である。
【発明を実施するための形態】
【００２３】
以下、本発明に係るコンクリート体の塩化物濃度測定システム、及びコンクリート体の塩化物濃度測定方法の各実施の形態について図面を参照しつつ詳細に説明する。ただし、これらの各実施の形態によって本発明が限定されるものではない。
【００２４】
〔各実施の形態に共通の概念〕
最初に、本発明に係る各実施の形態に共通の概念について説明する。発明者は、概略的に、測定されたインピーダンス、位相角ピーク周波数、及び水分率（又は水蒸気量）に基づいて評価値を算出し、当該算出した評価値に基づいてコンクリート体の塩化物濃度を測定できる可能性を見出し、この可能性を評価するための実験を行った。以下、この実験の方法及び結果について説明する。ここで、「周波数」とは、インピーダンスに対応する周波数であって、具体的には、インピーダンス測定時にコンクリート体に流した交流電流の周波数である。また、「位相角ピーク周波数」とは、インピーダンスの位相角がピークになる周波数を意味する。また、「水分率」とは、コンクリート体の表面から所定深さ（例えば２０ｍｍ）に至る箇所における単位体積あたりの水分量を意味する。また、「水蒸気量」とは、コンクリート体が配置された環境（例えば地域等）の水蒸気量を意味し、例えば後述する重量絶対水蒸気量等を含む概念である。また、「塩化物濃度」とは、コンクリート体の単位体積あたりの塩化物量を意味する。
【００２５】
（コンクリート体）
測定対象物となるコンクリート体の種類や構造は任意であり、後述する一対の電極を介して交流電流が流された際に、インピーダンス又はインピーダンスに対応する周波数に変化を与え得る塩化物を含有する全てのコンクリート体を含み、例えば、建築構造物や土木構造物の壁、床、柱、梁、又は天井を構成するコンクリート体を挙げることができる。また、測定対象物が配置される測定領域の具体的内容も任意であり、建築構造物の施工現場や実験室等が該当する。
【００２６】
図１は、実験に使用したコンクリート体２０を、塩化物濃度測定システム１と共に示す模式図である。以下、必要に応じて、図１のＸ方向を横方向、Ｙ方向を縦方向、Ｚ方向を高さ（深さ、厚さ）方向と称する。コンクリート体２０は、縦２００ｍｍ×横２００ｍｍ×高さ１００ｍｍの直方体にて形成されている。また、普通ポルトランドセメントを使用して水／セメント比６０％で打設することにより、塩化物量＝０．０ｋｇ／ｍ３、１．２ｋｇ／ｍ３、２．４ｋｇ／ｍ３の３種類のコンクリート体２０が製作された。
【００２７】
（塩化物濃度測定システム）
塩化物濃度測定システム１は、電極２ａ、２ｂ、プラスチックフィルム３、ＬＣＲメータ４、水分率計５、及び演算装置６を図示のように接続して構成した。
【００２８】
電極２ａ、２ｂは、コンクリート体２０の表面に相互に間隔を隔てて配置される導電体である。この実験では、真鍮を用いて縦２０ｍｍ×横５０ｍｍ×厚さ１５ｍｍの板状体として構成し、５０ｍｍの間隔を隔てて配置した。
【００２９】
プラスチックフィルム３は、コンクリート体２０の表面の凹凸によって生じる電極２ａ、２ｂとの接触抵抗を均一化するために、コンクリート体２０と各電極２ａ、２ｂとの相互間に配置される絶縁層である。この実験では、厚さ数十μｍのポリエチレンフィルムを使用した。
【００３０】
ＬＣＲメータ４（インピーダンスメータ）は、電極２ａ、２ｂの相互間にコンクリート体２０を介して交流電流を流した状態におけるインピーダンス及び位相角ピーク周波数を測定する第１の測定手段である。この実験では、日置電機株式会社製ＬＣＲハイテスタ３５２２−５０を使用した。
【００３１】
水分率計５は、コンクリート体２０の水分率を取得する水分情報取得手段である。この実験では、株式会社ケツト化学研究所製ＨＩ−５２０を使用し、表示された水分率の数値は演算装置６に手入力した。
【００３２】
演算装置６は、ＬＣＲメータ４を用いて測定されたインピーダンス及び位相角ピーク周波数と、水分率計５にて測定された水分率とに基づいて評価値を算出し、当該算出した評価値に基づいて、コンクリート体２０の塩化物濃度を特定する算出手段及び特定手段である。この実験では、市販のパーソナルコンピュータを使用した。
【００３３】
（測定結果）
このように構成した塩化物濃度測定システム１を用いて測定された測定結果について説明する。
【００３４】
（測定結果−インピーダンスの周波数特性）
最初に、インピーダンスの周波数特性の測定結果について説明する。図２は、コンクリート体２０のインピーダンスの周波数特性の測定結果を示すグラフである。図２においては、横軸が周波数（ｋＨｚ）、縦軸がインピーダンス（Ｍオーム）とされており、コンクリート体２０の材齢７４０日目の測定結果がプロットされている。そして、この測定結果のうち、コンクリート体２０の塩化物濃度＝０．０ｋｇ／ｍ３の測定結果は黒塗りのひし形状のポイント及び実線で示され、コンクリート体２０の塩化物濃度＝１．２ｋｇ／ｍ３の測定結果は白抜きの正方形状のポイント及び実線で示され、コンクリート体２０の塩化物濃度＝２．４ｋｇ／ｍ３の測定結果は白抜きの三角形状のポイント及び実線で示されている（図４についても同様とする）。ここで、「材齢」とは、コンクリート体２０が打設されてからの経過期間を意味する。この図２から明らかなように、インピーダンスと塩化物濃度の関係に関しては、塩化物濃度が高くなるにしたがって、インピーダンスが小さくなる傾向が示された。
【００３５】
（測定結果−インピーダンス及び重量絶対水蒸気量の経時特性）
次に、インピーダンス及び後述する重量絶対水蒸気量の経時特性の測定結果について説明する。図３は、コンクリート体２０のインピーダンス及び後述する重量絶対水蒸気量の経時特性の測定結果を示すグラフである。図３においては、横軸が日数（ｄａｙ）、縦軸がインピーダンス（Ｍオーム）及び重量絶対水蒸気量（ｇ／ｍ３）とされており、コンクリート体２０の材齢１０日目から９０８日目までの期間における周波数２０ｋＨｚの測定結果と、後述する重量絶対水蒸気量の測定結果とがプロットされている。そして、これら測定結果のうち、コンクリート体２０の塩化物濃度＝０．０ｋｇ／ｍ３の測定結果は黒塗りのひし形状のポイント及び実線で示され、コンクリート体２０の塩化物濃度＝１．２ｋｇ／ｍ３の測定結果は白抜きの正方形状のポイント及び実線で示され、コンクリート体２０の塩化物濃度＝２．４ｋｇ／ｍ３の測定結果は白抜きの三角形状のポイント及び実線で示され、後述する重量絶対水蒸気量の測定結果はクロス形状のポイント及び実線で示されている（図５についても同様とする）。
【００３６】
この図３から明らかなように、インピーダンスと塩化物濃度の関係に関しては、どの期間においても塩化物濃度が高くなるにしたがって、インピーダンスが小さくなる傾向が示された。また、コンクリート体２０の材齢約１００日目から約２８０日目までの期間（測定時期としては、３月から８月までの期間に相当）では、インピーダンスが小さくなる傾向が示されたが、コンクリート体２０の材齢約２８０日目から約４７０日目までの期間（測定時期としては９月から２月までの期間に相当）では、インピーダンスが大きくなる傾向が示された（なお、これ以降の期間についても、上述した傾向が示された）。また、インピーダンスが増加すると後述する重量絶対水蒸気量が減少し、インピーダンスが減少すると後述する重量絶対水蒸気量が増加する傾向が示された。なお、この後述する重量絶対水蒸気量は、下記式（１）から（３）に基づいて算出されたものである（後述する図５、図６にプロットされている重量絶対水蒸気量についても同様とする）。
【００３７】
【数１】
2015121470.tif 000003
【００３８】
【数２】
2015121470.tif 000004
【００３９】
【数３】
2015121470.tif 000005
【００４０】
ここで、式（１）から（３）において、ＲＨ＝コンクリート体２０付近の相対湿度、ｍｗ＝重量水蒸気量、ｍｗｍａｘ＝飽和水蒸気量、ｅ＝水蒸気圧、Ｔ＝コンクリート体２０付近の気温である。このうち、「重量水蒸気量」とは、ある気温で大気中に含まれる水蒸気量である。また、「飽和水蒸気量」とは、１ｍ３の空間に含むことができる水蒸気量である。また、これらコンクリート体２０付近の相対湿度及びコンクリート体２０付近の気温については、例えば、市販の湿度計（図示省略）や温度計（図示省略）を用いて測定された。また、これらコンクリート体２０付近の相対湿度及びコンクリート体２０付近の気温の測定タイミングについては、例えば、インピーダンスの測定タイミングと略同じタイミングで測定された。
【００４１】
（測定結果−インピーダンスの位相角の周波数特性）
次に、インピーダンスの位相角の周波数特性の測定結果について説明する。図４は、コンクリート体２０のインピーダンスの位相角の周波数特性の測定結果を示すグラフである。図４においては、横軸が周波数（ｋＨｚ）、縦軸が位相角（ｄｅｇ）とされており、コンクリート体２０の材齢７４０日目における当該コンクリート体２０の塩化物濃度＝０．０ｋｇ／ｍ３、１．２ｋｇ／ｍ３、２．４ｋｇ／ｍ３の測定結果がプロットされている。この図４から明らかなように、塩化物濃度が高くなるにしたがって、位相角ピーク周波数がわずかに高い周波数側へ移動する傾向が示された。
【００４２】
（測定結果−位相角ピーク周波数及び重量絶対水蒸気量の経時特性）
次に、位相角ピーク周波数及び重量絶対水蒸気量の経時特性の測定結果について説明する。図５は、コンクリート体２０の位相角ピーク周波数及び重量絶対水蒸気量の経時特性の測定結果を示すグラフである。図５においては、横軸が日数（ｄａｙ）、縦軸が周波数（Ｈｚ）及び重量絶対水蒸気量（ｇ／ｍ３）とされており、コンクリート体２０の材齢１０日目から材齢９０８日目までの測定結果であって、周波数１０ｋＨｚに関する当該コンクリート体２０の塩化物濃度＝０．０ｋｇ／ｍ３、１．２ｋｇ／ｍ３、２．４ｋｇ／ｍ３の測定結果と、重量絶対水蒸気量の測定結果とがプロットされている。
【００４３】
この図５から明らかなように、位相角ピーク周波数と塩化物濃度の関係に関しては、どの期間においても塩化物濃度が高くなるにしたがって、位相角ピーク周波数が高くなる傾向が示された。また、コンクリート体２０の材齢約１００日目から約２８０日目までの期間（測定時期としては、３月から８月までの期間に相当）では、位相角ピーク周波数が高くなる傾向が示されたが、コンクリート体２０の材齢約２８０日目から約４７０日目までの期間（測定時期としては９月から２月までの期間に相当）、位相角ピーク周波数が低くなる傾向が示された（なお、これ以降の期間についても、上述した傾向が示された）。また、位相角ピーク周波数が増加すると重量絶対水蒸気量が増加し、位相角ピーク周波数が減少すると重量絶対水蒸気量が減少する傾向が示された。
【００４４】
（測定結果−水分率及び重量絶対水蒸気量の経時特性）
次に、水分率及び重量絶対水蒸気量の経時特性の測定結果について説明する。図６は、コンクリート体２０の水分率の経時特性の測定結果と、コンクリート体２０付近の重量絶対水蒸気量の測定結果を示すグラフである。図６においては、横軸が日数（ｄａｙ）、縦軸が水分率（％）及び重量絶対水蒸気量（ｇ／ｍ３）とされており、コンクリート体２０の材齢１０日目から材齢９０８日目までの期間におけるコンクリート体２０の水分率の測定結果と、コンクリート体２０付近の重量絶対水蒸気量の測定結果とがプロットされている。そして、これら測定結果のうち、水分率の測定結果は白抜きの円形状のポイント及び実線で示され、重量絶対水蒸気量の測定結果はクロス形状のポイント及び実線で示されている。
【００４５】
この図６から明らかなように、水分率の増減が繰り返し行われるものの、日数が増えるほど水分率が低下する傾向が示された。また、水分率が増加すると重量絶対水蒸気量が増加し、水分率が減少すると重量絶対水蒸気量が減少する傾向が示された。よって、この水分率が増減する要因としては、重量絶対水蒸気量が影響しているものと推定される。
【００４６】
（測定結果を考慮した第１評価式）
上記測定された測定結果からすると、インピーダンス又は位相角ピーク周波数の経時特性は、重量絶対水蒸気量等の外的要因に影響を受けやすいものと言える。また、水分率の増減は、重量絶対水蒸気量の増減と対応していると言える。これらのことを踏まえて、インピーダンス又は位相角ピーク周波数に直接的に影響を与えていると考えられる、コンクリート体２０における水分率の変動による影響を除くことにより、コンクリート体２０の塩化物濃度を正確に評価するための評価値である第１評価値を算出するために、発明者が提案する第１評価式は、下記式（４）、（５）のように表される。
【００４７】
【数４】
2015121470.tif 000006
【００４８】
【数５】
2015121470.tif 000007
【００４９】
ここで、式（４）及び式（５）において、Ｆ１＝第１評価値、ｆ＝対象位相角ピーク周波数、ｆｍａｘ＝最大位相角ピーク周波数、Ｚ＝対象インピーダンス、Ｚｍａｘ＝最大インピーダンス、ｗ＝水分率差分、ｗｔ＝対象水分率、ｗｒｅｆ＝基準水分率である。このうち、「対象位相角ピーク周波数」は、ＬＣＲメータ４にて測定された位相角ピーク周波数のうち、算出対象とすべき位相角ピーク周波数である。また、「最大位相角ピーク周波数」は、塩化物濃度＝０．０ｋｇ／ｍ３のコンクリート体２０を対象としてＬＣＲメータ４にて測定された複数の位相角ピーク周波数のうち、最大となる位相角ピーク周波数であって、対象位相角ピーク周波数の大きさの基準となる基準位相角ピーク周波数である。また、「対象インピーダンス」は、ＬＣＲメータ４にて測定されたインピーダンスのうち、算出対象とすべきインピーダンスである。また、「最大インピーダンス」は、塩化物濃度＝０．０ｋｇ／ｍ３のコンクリート体２０を対象としてＬＣＲメータ４にて測定された複数のインピーダンスのうち、最大となるインピーダンスであって、対象インピーダンスの大きさの基準となる基準位相角ピーク周波数である。また、「対象水分率」は、水分率計５にて測定された水分率のうち、算出対象とすべき水分率である。また、「基準水分率」は、塩化物濃度＝０．０ｋｇ／ｍ３のコンクリート体２０を対象として水分率計５にて測定された水分率に基づいて設定された水分率であって、対象水分率の大きさの基準となる水分率である。
【００５０】
また、この基準水分率の設定方法については任意であるが、水分率計５にて測定された水分率のうち、当該コンクリート体２０の材齢が所定期間以上（ここでは、コンクリート体２０の材齢が４７４日目以上としているが、これに限られず、例えば１年以上であってもよい。）経過した水分率の平均値を算出し、当該算出した値を基準水分率として設定する（ここでは、基準水分率＝２．７とする）方法が採用された。なお、基準水分率の算出において、コンクリート体２０の材齢が所定期間以上経過した水分率を用いる理由としては、コンクリート体２０の材齢が１年未満の水分率は比較的高いことや、実際に塩化物濃度の評価の対象となるコンクリート体２０の材齢が、数十年経過したものであるから、その水分率が比較的低いことが予想される。このことを踏まえると、コンクリート体２０の材齢が所定期間以上経過した水分率を用いることが適切であると考えられるからである。なお、上記理由から、第１評価値の算出についても、コンクリート体２０の材齢が４７４日目以上経過した測定結果が用いられた（なお、後述する第２評価値の算出についても同様とする）。
【００５１】
（測定結果を考慮した第２評価式）
また、上述したように、上記測定結果からすると、インピーダンス又は位相角ピーク周波数の経時特性は、重量絶対水蒸気量等の外的要因に影響を受けやすい。よって、この重量絶対水蒸気量の変動による影響を除くことにより、コンクリート体２０の塩化物濃度を正確に評価するための評価値である第２評価値を算出するために、発明者が提案する第２評価式は、下記式（６）のように表される。なお、この第２評価値と上記第１評価値とは、相互に区別する必要がない場合には「評価値」と総称する。
【００５２】
【数６】
2015121470.tif 000008
【００５３】
ここで、式（６）において、Ｆ２＝第２評価値、ｆ＝対象位相角ピーク周波数、ｆａｖｅ＝平均位相角ピーク周波数、Ｚ＝対象インピーダンス、Ｚａｖｅ＝平均インピーダンス、ｈ＝対象重量絶対水蒸気量、ｈａｖｅ＝平均重量絶対水蒸気量である。このうち、「平均位相角ピーク周波数」は、塩化物濃度＝０．０ｋｇ／ｍ３のコンクリート体２０を対象としてＬＣＲメータ４にて測定された複数の位相角ピーク周波数の平均位相角ピーク周波数であって、対象位相角ピーク周波数の大きさの基準となる基準位相角ピーク周波数である。また、「平均インピーダンス」は、塩化物濃度＝０．０ｋｇ／ｍ３のコンクリート体２０を対象としてＬＣＲメータ４にて測定された複数のインピーダンスの平均インピーダンスであって、対象インピーダンスの大きさの基準となる基準位相角ピーク周波数である。また、「対象重量絶対水蒸気量」は、上記市販の湿度計や温度計にて測定されたコンクリート体２０付近の湿度や温度に基づいて式（１）から式（３）を用いて算出された重量絶対水蒸気量のうち、算出対象とすべき重量絶対水蒸気量である。また、「平均重量絶対水蒸気量」は、コンクリート体２０の塩化物濃度＝０．０ｋｇ／ｍ３を対象として上記市販の湿度計や温度計にて測定された湿度や温度に基づいて式（１）から式（３）を用いて算出された複数の重量絶対水蒸気量の平均重量絶対水蒸気量であって、対象重量絶対水蒸気量の大きさの基準となる基準重量絶対水蒸気量である。
【００５４】
（塩化物濃度が変化した場合の第１評価値の変化）
図７は、図３、図５、図６に示す測定結果のうち、コンクリート体２０の材齢４８１日目から９０８日目までの期間の測定結果に基づいて算出された第１評価値を示すグラフである。図８は、図７に示す評価値のうち、測定時期が１月から３月までの期間（コンクリート体２０の材齢４８１日目から４９５日目までの期間、及び７８２日目から８３１日目までの期間に相当）の第１評価値を示すグラフである。図９は、図７に示す第１評価値のうち、測定時期が４月から６月までの期間（コンクリート体２０の材齢５０２日目から５８６日目までの期間、及び８６６日目から９０８日目までの期間に相当）の第１評価値を示すグラフである。図１０は、図７に示す第１評価値のうち、測定時期が７月から９月までの期間（コンクリート体２０の材齢５９３日目から６７７日目までの期間に相当）の第１評価値を示すグラフである。図１１は、図７に示す第１評価値のうち、測定時期が１０月から１２月までの期間（コンクリート体２０の材齢６９２日目から７６８日目までの期間に相当）の第１評価値を示すグラフである。図７から図１１においては、いずれも横軸が塩化物濃度（ｋｇ／ｍ３）、縦軸が第１評価値とされており、各図に対応する期間の第１評価値がプロットされている。そして、これら測定結果のうち、コンクリート体２０の塩化物濃度＝０．０ｋｇ／ｍ３の測定結果は黒塗りのひし形状のポイントで示され、コンクリート体２０の塩化物濃度＝１．２ｋｇ／ｍ３の測定結果は白抜きの正方形状のポイントで示され、コンクリート体２０の塩化物濃度＝２．４ｋｇ／ｍ３の測定結果は白抜きの三角形状のポイントで示されている（図１２についても同様とする）。
【００５５】
図７から明らかなように、塩化物濃度が高くなるにしたがって、第１評価値が小さくなる傾向が示された。具体的には、塩化物濃度＝０．０ｋｇ／ｍ３では第１評価値＝−８０〜０となり、塩化物濃度＝１．２ｋｇ／ｍ３では第１評価値＝−１０５〜−４０となり、塩化物濃度＝２．４ｋｇ／ｍ３では第１評価値＝−１２０〜−５５となった。このことから、第１評価値＝−８０〜０の場合には、塩化物濃度＝０．０ｋｇ／ｍ３であると特定でき、第１評価値＝−８０を下回る場合には、塩化物濃度＝１．２ｋｇ／ｍ３以上であると特定できると考えられる。
【００５６】
また、図８から図１１で明らかなように、図７と同様に、塩化物濃度が高くなるにしたがって、第１評価値が小さくなる傾向が示された。また、測定時期に応じて第１評価値が異なる傾向が示された。具体的には、図８に示すように、測定時期が１月から３月までの期間（コンクリート体２０の材齢４８１日目から４９５日目までの期間、及び７８２日目から８３１日目までの期間に相当）において、塩化物濃度＝０．０ｋｇ／ｍ３では第１評価値＝−５５〜０、塩化物濃度＝１．２ｋｇ／ｍ３では第１評価値＝−９５〜−４０、塩化物濃度＝２．４ｋｇ／ｍ３では第１評価値＝−１１５〜−６５となった。また、図９に示すように、測定時期が４月から６月までの期間（コンクリート体２０の材齢５０２日目から５８６日目までの期間、及び８６６日目から９０８日目までの期間に相当）において、塩化物濃度＝０．０ｋｇ／ｍ３では第１評価値＝−５５〜０となり、塩化物濃度＝１．２ｋｇ／ｍ３では第１評価値＝−８５〜−４０となり、塩化物濃度＝２．４ｋｇ／ｍ３では第１評価値＝−１１５〜−６５となった。また、図１０に示すように、測定時期が７月から９月までの期間（コンクリート体２０の材齢５９３日目から６７７日目までの期間に相当）において、塩化物濃度＝０．０ｋｇ／ｍ３では第１評価値＝−４５〜−２５となり、塩化物濃度＝１．２ｋｇ／ｍ３では第１評価値＝−７０〜−４０となり、塩化物濃度＝２．４ｋｇ／ｍ３では第１評価値＝−８０〜−６０となった。また、図１１に示すように、測定時期が１０月から１２月までの期間（コンクリート体２０の材齢６９２日目から７６８日目までの期間に相当）において、塩化物濃度＝０．０ｋｇ／ｍ３では第１評価値＝−７５〜−２０となり、塩化物濃度＝１．２ｋｇ／ｍ３では第１評価値＝−１０５〜−５０となり、塩化物濃度＝２．４ｋｇ／ｍ３では第１評価値＝−１１５〜−７０となった。このように、測定時期によって第１評価値が異なることからすると、測定時期を限定して塩化物濃度を特定することにより、コンクリート体２０の塩化物濃度の測定を正確に行うことができると考えられる。なお、図８に示す測定時期が１月から３月までの期間における第１評価値には、コンクリート体２０の材齢４８１日目から４９５日目までの期間の第１評価値、及び７８２日目から８３１日目までの期間の第１評価値が含まれているが、打設後の水分蒸発の影響がなくなり、水分率が安定した後は、季節に伴う一定の周期の変動を繰り返すと考えられるため、季節は同じであるが取得した期間が異なるデータが含まれていても問題ないと考えられる（図９に示す測定時期が４月から６月までの期間における第１評価値についても同様とする）。
【００５７】
（塩化物濃度が変化した場合の第２評価値の変化）
図１２は、図３、図５、図６に示す測定結果のうち、コンクリート体２０の材齢４８１日目から９０８日目までの期間の測定結果に基づいて算出された第２評価値を示すグラフであり、横軸が塩化物濃度（ｋｇ／ｍ３）、縦軸が第２評価値とされており、コンクリート体２０の材齢４８１日目から９０８日目までの期間における第２評価値がプロットされている。
【００５８】
図１２から明らかなように、塩化物濃度が高くなるにしたがって、第２評価値が高くなる傾向が示された。具体的には、塩化物濃度＝０．０ｋｇ／ｍ３では第２評価値＝−１．０〜０．６となり、塩化物濃度＝１．２ｋｇ／ｍ３では第２評価値＝０．０〜１．０となり、塩化物濃度＝２．４ｋｇ／ｍ３では第２評価値＝０．５〜１．３となった。このことから、第２評価値＝−１．０〜０．６の場合には、塩化物濃度＝０．０ｋｇ／ｍ３であると特定でき、第２評価値＝−０．６を上回る場合には、塩化物濃度＝１．２ｋｇ／ｍ３以上であると特定できると考えられる。
【００５９】
〔実施の形態１〕
次に、上記基礎理論に基づいて構築された本発明の実施の形態１について説明する。この形態は、水分率に基づいて算出された基準評価値と、コンクリート体の塩化物濃度とを相互に関連付けて格納する基準評価値格納手段を備えた形態である。
【００６０】
（塩化物濃度測定システム）
この実施の形態１に係る塩化物濃度測定システム１の構成を説明する。図１３は、実施の形態１に係る塩化物濃度測定システム１のブロック図である。この塩化物濃度測定システム１は、図１に示した実験用の塩化物濃度測定システム１と同様に、電極２ａ、２ｂ、プラスチックフィルム３、ＬＣＲメータ４、水分率計５、及び演算装置６を図示のように電気的に接続して構成されている。
【００６１】
（塩化物濃度測定システム−電極）
電極２ａ、２ｂは、コンクリート体２０の表面に、相互に間隔を隔てて配置される導電体である。各電極２ａ、２ｂの材質や形状は任意であるが、実施の形態１では、各電極２ａ、２ｂは平板状に形成され、コンクリート体２０の表面に平行かつ接触するように配置される。これら電極２ａ、２ｂの相互間隔は、測定を行いたいコンクリート体２０の内部の深さに応じて決定することができる。すなわち、電極２ａ、２ｂの相互間隔を広げる程、コンクリート体２０の内部のうち、これら電極２ａ、２ｂを結ぶ直線に対して直交する方向（図１３ではＺ方向）に沿って深い部分を、測定することが可能になる。したがって、電極２ａ、２ｂの相互間隔と測定対象部分の深さとの関係を予め特定しておき、各測定時の測定対象部分の深さに対応する間隔で電極２ａ、２ｂを配置することで、所望の深さの部分を測定することができる。また、このように電極２ａ、２ｂの相互間隔を容易かつ正確に調整可能とするため、これら電極２ａ、２ｂがスライドゲージの如き間隔調整器具の各端部に配置等されてもよい。
【００６２】
（塩化物濃度測定システム−プラスチックフィルム）
プラスチックフィルム３は、コンクリート体２０の表面の凹凸によって生じる電極２ａ、２ｂとの接触抵抗を均一化するために、コンクリート体２０と各電極２ａ、２ｂとの相互間に配置される絶縁層である。このプラスチックフィルム３は、例えば、各電極２ａ、２ｂの側面の中で、少なくとも、コンクリート体２０に対向する側面に取り付けられる。なお、「均一化する」とは、理想的には、電極２ａ、２ｂの各部とコンクリート体２０の表面との相互間の接触抵抗を相互に完全に同一化することを意味するが、必ずしも完全に同一化する必要はなく、測定に支障がないレベルで同一化できればよい。このため、絶縁層としては、軟質な絶縁層を用いることが好ましい。このような構成により、各電極２ａ、２ｂが接触抵抗の影響を受けにくくなるので、コンクリート体２０のインピーダンスの影響を精度よく測定することが可能となる。
【００６３】
（塩化物濃度測定システム−ＬＣＲメータ）
ＬＣＲメータ４は、電極２ａ、２ｂの相互間にコンクリート体２０を介して交流電流を流した状態におけるインピーダンス及び位相角ピーク周波数を測定する第１の測定手段である。このＬＣＲメータ４の測定原理は任意であるが、例えば、ブリッジ法や共振法の如き方法によってインピーダンスを測定する。ただし、ＬＣＲメータ４に代えて、発振器や電流計等を組み合わせて測定手段を構成してもよい。
【００６４】
（塩化物濃度測定システム−水分率計）
水分率計５は、コンクリート体２０の水分率を測定する第２の測定手段である。この水分率計５の測定原理は任意であるが、例えば、赤外線の反射によって光学的に水分検出を行う方法の如き方法や、コンクリートの水分による誘電率（高周波容量）の変化を検出し、当該検出結果に基づいて水分を測定する方法等によって水分率を測定する。
【００６５】
（塩化物濃度測定システム−演算装置）
演算装置６は、ＬＣＲメータ４を用いて測定されたインピーダンス及び位相角ピーク周波数と、水分率計５にて測定された水分率とに基づいて第１評価値を算出し、当該算出した第１評価値に基づいてコンクリート体２０の塩化物濃度を特定する算出手段及び特定手段である。この演算装置６は、例えば、市販のパーソナルコンピュータにより構成されており、入力部７、出力部８、制御部９、及び記憶部１０を備える。
【００６６】
入力部７は、実施の形態１に係る測定方法を実行するために必要な各種の情報の入力を受け付けるための入力手段であり、例えば、キーボード、各種のスイッチ類、ＬＣＲメータ４に接続される端子等として構成されている。
【００６７】
出力部８は、実施の形態１に係る測定方法を実行するために必要な各種の情報を出力する出力手段であり、例えば、モニタ等として構成されている。
【００６８】
制御部９は、演算装置６を制御する制御手段である。この制御部９は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されている。特に、実施の形態１に係る塩化物濃度測定プログラムは、コンピュータが読み取り可能な記録媒体に格納され、当該記録媒体から演算装置６にインストールされることで、制御部９を実質的に構成する。
【００６９】
記憶部１０は、演算装置６の処理に必要な各種の情報を記憶する記憶手段であり、例えばハードディスクやその他の記録媒体によって構成される。
【００７０】
また、この記憶部１０は、基準評価値テーブル１０ａを備えている。基準評価値テーブル１０ａは、基準評価値を格納する基準評価値格納手段である。ここで、「基準評価値」とは、コンクリート体２０の塩化物濃度を特定する際の指標となる評価値であり、実施の形態１では、過去の試験体（例えばコンクリート体２０の配合と略同一の配合で製作された試験体）におけるインピーダンス、位相角ピーク周波数、及び水分率の測定結果に基づいて算出された第１評価値が基準評価値として設定される。
【００７１】
図１４は、基準評価値テーブル１０ａの構成例を示す図である。図１４に示すように、基準評価値テーブル１０ａは、項目「基準評価値」、項目「塩化物濃度」と、各項目に対応する情報とを、相互に関連付けて構成されている。ここで、項目「基準評価値」に対応する情報は、基準評価値を特定する情報であり、例えば、図７に示す過去の試験体に関する第１評価値のうち、各塩化物濃度に対応する上限値から下限値に至る範囲を示す値（図７の例では、塩化物濃度＝１．２ｋｇ／ｍ３の試験体の場合に、第１評価値＝−１０５〜−４０等）が該当する。また、項目「塩化物濃度」に対応する情報は、コンクリート体２０の塩化物濃度を特定する情報である。
【００７２】
（塩化物濃度測定方法）
次に、このように構成された塩化物濃度測定システム１を用いて行われる塩化物濃度測定方法について説明する。なお、以下では、測定対象となるコンクリート体２０は、材齢が１年以上経過しているものとして説明する。
【００７３】
この方法では、最初に、測定対象となるコンクリート体２０がある現場等において、このコンクリート体２０に鉄筋や鋼管等が埋設されている可能性がある場合には、これら鉄筋や鋼管等による測定への影響を回避するために、コンクリート体２０における鉄筋や鋼管等の位置が測定される。この測定には、公知の任意の方法を用いることができ、例えば、本願発明者等による特開２０１０−２１０５８８号公報に開示の装置及び方法を適用することができる。この際、鉄筋や鋼管等の位置を測定する装置の構成を、塩化物濃度測定システム１の構成と共通化することにより、測定システム全体を簡素化することが好ましい。
【００７４】
次に、コンクリート体２０の表面において、上記測定された鉄筋や鋼管等の位置以外の位置に、電極２ａ、２ｂが相互に間隔を隔てて配置される。この配置間隔は、上述のように、測定を行いたい深さに応じて決定される。そして、電極２ａ、２ｂの相互間にコンクリート体２０を介して交流電流が流され、この状態におけるインピーダンスと、当該インピーダンスの位相角がピークになる位相角ピーク周波数とがＬＣＲメータ４によって測定され、当該測定された測定値が入力部７を介して演算装置６に入力される（測定工程）。
【００７５】
ここで、インピーダンスの測定方法については任意であるが、例えば、交流電流の周波数が所定周波数（例えば、２０ｋＨｚ等）となるインピーダンスのみを測定する方法等が該当する。また、位相角ピーク周波数の測定方法についても任意であるが、例えば、交流電流の周波数を所定範囲（例えば、０．０１ｋＨｚから１００ｋＨｚ）まで徐々に変化させ、各周波数に対応する電圧と電流の位相角を測定し、当該測定した位相角のうち最大の位相角に対応する周波数を位相角ピーク周波数として特定する方法等が該当する。また、これらインピーダンス及び位相角ピーク周波数の測定タイミングについては任意であるが、例えば、インピーダンスの測定タイミングの前後の所定時間以内（例えば３０分以内等）のタイミングで、位相角ピーク周波数が測定されてもよい。あるいは、ＬＣＲメータ４にインピーダンス及び位相角ピーク周波数を同時に測定する機能があれば、これらの測定タイミングと同じタイミングで測定されてもよい。
【００７６】
次いで、コンクリート体２０の水分率が、水分率計５によって所定期間毎（例えば１日毎等）に所定回数（例えば１００回等）取得され、当該取得された複数の測定値が手入力等によって入力部７を介して演算装置６に入力される（水分情報取得工程）。なお、入力部７は、特許請求の範囲における「水分情報取得手段」に対応する。
【００７７】
ここで、水分率の取得方法については任意であるが、例えば、コンクリート体２０における電極２ａ、２ｂとの接触部分と同じ部分の水分率を測定する方法が採用されている。あるいは、これに限られず、例えば、コンクリート体２０の深部における水分率の測定が困難である場合には、コンクリート体２０の全体において水分率に大きな差異がないという前提の元、コンクリート体２０の表面の水分率を測定する方法等であってもよい。また、水分率の取得タイミングについては、例えば、複数の水分率のうちのいずれか一つは、インピーダンス（又は位相角ピーク周波数）の測定タイミングの前後の所定時間以内（例えば３０分以内等）のタイミングで、水分率が取得される。あるいは、コンクリート体２０における電極２ａ、２ｂとの接触部分と異なる部分の水分率が測定される場合には、インピーダンス（又は位相角ピーク周波数）の測定タイミングと同じタイミングで取得されてもよい（後述する実施の形態３の重量絶対水蒸気量の取得タイミングについても同様とする）。
【００７８】
次に、例えば過去の試験体の試験情報を格納する外部装置から、過去の試験体におけるインピーダンス及び位相角ピーク周波数の測定結果の中から最大インピーダンス及び最大位相角ピーク周波数が取得され、当該取得された最大インピーダンス及び最大位相角ピーク周波数が手入力等によって入力部７を介して演算装置６に入力される（基準情報取得工程）。なお、入力部７は、特許請求の範囲における「基準情報取得手段」に対応する。
【００７９】
続いて、測定工程の測定結果、並びに、水分情報取得工程及び基準情報取得工程の取得結果に基づいて、第１評価値が算出される（算出工程）。具体的には、演算装置６の制御部９は、上記式（４）、（５）を用いて、上記インピーダンス、位相角ピーク周波数、複数の水分率、最大インピーダンス、及び最大位相角ピーク周波数に基づき、これらインピーダンス及び位相角ピーク周波数の測定タイミングに関する第１評価値を算出する。
【００８０】
ここで、第１評価値の算出に関する具体的な内容については、以下の通りとなる。すなわち、インピーダンス、及び位相角ピーク周波数が１回測定され、水分率が１００個取得された場合には、まず、１００個の水分率に基づいて基準水分率を特定する（具体的には、１００個の水分率の平均値を算出し、当該算出した水分率を基準水分率として特定する）。次に、１００個の水分率のうち、インピーダンスの測定のタイミングと略同一のタイミングで取得された水分率から基準水分率を差し引いた差分である水分率差分に１を加算した値を、測定されたインピーダンスを最大インピーダンスで除算した値に乗じることにより算出される値である第１の算出値を算出する。また、１から水分率差分を減算した値を、測定された位相角ピーク周波数を基準位相角ピーク周波数で除算した値に乗じることにより算出される値である第２の算出値を算出する。そして、第１の算出値から第２の算出値を減算することにより、第１評価値を算出する。
【００８１】
そして、算出工程において算出された第１評価値に基づいて、コンクリート体２０の塩化物濃度が特定される（特定工程）。具体的には、制御部９は、基準評価値テーブル１０ａに格納された基準評価値を参照しながら、算出工程において算出された第１評価値に対応する基準評価値と関連付けられたコンクリート体２０の塩化物濃度を、特定すべきコンクリート体２０の塩化物濃度として特定する。例えば、算出工程において第１評価値＝−２０が算出された場合に、コンクリート体２０の塩化物濃度＝０．０ｋｇ／ｍ３等が特定される
【００８２】
この場合において、算出工程において算出された第１評価値に対応する基準評価値と関連付けられたコンクリート体２０の塩化物濃度が特定される際に、例えば、図１４に示すように、基準評価値テーブル１０ａにおいて、コンクリート体２０の塩化物濃度＝０．０ｋｇ／ｍ３に対応する基準評価値の範囲の一部が、コンクリート体２０の塩化物濃度＝１．２ｋｇ／ｍ３にコンクリート体２０の塩化物濃度に対応する基準評価値の範囲（図１４の例では、基準評価値＝−５５〜−４０）と重複している場合に、算出工程において算出された第１評価値が上記重複範囲に該当する場合（具体的には、評価値＝−５０である場合等）には、コンクリート体２０の塩化物濃度＝０．０ｋｇ／ｍ３又はコンクリート体２０の塩化物濃度＝１．２ｋｇ／ｍ３のいずれか一方（例えば、コンクリート体２０の塩化物濃度が低い方等）が特定される（あるいは、これに限られず、例えば、コンクリート体２０の塩化物濃度＝０．０ｋｇ／ｍ３及びコンクリート体２０の塩化物濃度＝１．２ｋｇ／ｍ３の両方が特定されてもよい）。
【００８３】
その後、ユーザがコンクリート体２０の塩化物濃度を把握できるように、演算装置６の制御部９は、特定工程において特定されたコンクリート体２０の塩化物濃度を、出力部８を介して出力させる。これにて、コンクリート体２０の塩化物濃度測定方法を終了する。
【００８４】
このような方法により、従来の技術に比べて、水蒸気量等の外的要因によるインピーダンス及び位相角ピーク周波数の経時特性の影響を考慮してコンクリート体の塩化物濃度を測定することができるため、コンクリート体の塩化物濃度を正確に測定することが可能となる。
【００８５】
（実施の形態１の効果）
このように実施の形態１によれば、ＬＣＲメータ４にて測定された複数のインピーダンス及び複数の位相角ピーク周波数と、水分率計５にて測定された複数の水分率とに基づいて評価値を算出し、当該算出された評価値に基づいて、コンクリート体２０の塩化物濃度を特定するので、従来の技術に比べて、水蒸気量等の外的要因によるインピーダンス及び位相角ピーク周波数の経時特性の影響を考慮してコンクリート体の塩化物濃度を測定することができるため、コンクリート体の塩化物濃度を正確に測定することが可能となる。
【００８６】
また、式（４）、（５）を用いて、水分率に関する補正がされたインピーダンス及び位相角ピーク周波数に基づいて第１評価値を算出するので、特にインピーダンス及び位相角ピーク周波数の経時特性に対して水分率が支配的に影響を与える場合には、コンクリート体２０の塩化物濃度をさらに正確に測定することが可能となる。
【００８７】
また、基準評価値テーブル１０ａに格納された基準評価値を参照しながら、演算装置６にて算出された第１評価値に対応する基準評価値と関連付けられたコンクリート体２０の塩化物濃度を、特定すべきコンクリート体２０の塩化物濃度として特定するので、コンクリート体２０の塩化物濃度を簡易且つ迅速に特定することができ、測定の作業効率を向上させることが可能となる。
【００８８】
〔実施の形態２〕
次に、実施の形態２について説明する。この実施の形態２は、測定時期と、基準評価値と、コンクリート体の塩化物濃度とを相互に関連付けて格納した基準評価値格納手段を備えた形態である。ただし、実施の形態２において特に説明なき構成及び工程については実施の形態１と同様であり、実施の形態１と同じ構成及び工程については、必要に応じて、実施の形態１で使用したものと同じ符号を付することでその説明を省略する。
【００８９】
（塩化物濃度測定システム）
実施の形態２に係る塩化物濃度測定システム１は、実施の形態１に係る塩化物濃度測定システム１と同様に構成されている。ただし、演算装置６における記憶部１０の基準評価値テーブル１０ａの構成については、下記に示す工夫が施されている。
【００９０】
（塩化物濃度測定システム−基準評価値テーブル）
図１５は、実施の形態２に係る基準評価値テーブル１０ａの構成例を示す図である。図１５に示すように、基準評価値テーブル１０ａは、項目「測定時期」、項目「基準評価値」、項目「塩化物濃度」と、各項目に対応する情報とを、相互に関連付けて構成されている。ここで、項目「測定時期」に対応する情報は、過去の試験体において塩化物濃度が測定された測定時期を特定する情報であり、例えば、「１月〜３月」等が該当する。項目「基準評価値」、及び項目「塩化物濃度」に対応する情報は、図１４の基準評価値テーブル１０ａの同一項目名に対応して格納される情報と同じであるので、説明を省略する。
【００９１】
（塩化物濃度測定方法）
次に、このように構成された塩化物濃度測定システム１を用いて行われる塩化物濃度測定方法について説明する。なお、この塩化物濃度測定方法のうち、特定工程以外の工程については、実施の形態１に係る塩化物濃度測定方法と同様であるので、説明を省略する。
【００９２】
特定工程において、具体的には、演算装置６の制御部９は、算出工程において算出された第１評価値に対応する測定時期を所定方法により特定する。この「所定方法」の具体的な内容については、例えば、ユーザによって演算装置６の入力部７を介して入力された測定時期を、特定すべき測定時期として特定すること、あるいは、演算装置６の記憶部１０にインピーダンス等の測定時期が記憶されている場合には、制御部９が、算出工程において第１評価値の算出に用いられたインピーダンス等と対応する測定時期を抽出し、当該抽出した測定時期を、特定すべき測定時期として特定すること等が該当する。
【００９３】
そして、制御部９は、基準評価値テーブル１０ａに格納された基準評価値を参照しながら、当該特定した測定時期及び算出工程にて算出された第１評価値に対応する基準評価値と関連付けられたコンクリート体２０の塩化物濃度を、特定すべきコンクリート体２０の塩化物濃度として特定する。例えば、測定時期＝２月、算出工程において算出された第１評価値＝−６０であった場合に、コンクリート体２０の塩化物濃度＝１．２ｋｇ／ｍ３が、特定されるべきコンクリート体２０の塩化物濃度として特定される。
【００９４】
このような方法により、測定時期に応じた基準評価値を用いてコンクリート体２０の塩化物濃度を特定することができ、コンクリート体２０の塩化物濃度をさらに一層正確に測定することが可能となる。
【００９５】
（実施の形態２の効果）
このように実施の形態２によれば、基準評価値テーブル１０ａに格納された基準評価値を参照しながら、所定方法で特定した測定時期及び演算装置６にて算出された第１評価値に対応する基準評価値と関連付けられたコンクリート体２０の塩化物濃度を、特定すべきコンクリート体２０の塩化物濃度として特定するので、測定時期に応じた基準評価値を用いて塩化物濃度を特定でき、コンクリート体２０の塩化物濃度をさらに一層正確に測定することが可能となる。
【００９６】
〔実施の形態３〕
次に、実施の形態３について説明する。この実施の形態３は、水蒸気量に基づいて算出された基準評価値と、コンクリート体の塩化物濃度とを相互に関連付けて格納した基準評価値格納手段を備えた形態である。ただし、実施の形態３において特に説明なき構成及び工程については実施の形態１と同様であり、実施の形態１と同じ構成及び工程については、必要に応じて、実施の形態１で使用したものと同じ符号を付することでその説明を省略する。
【００９７】
（塩化物濃度測定システム）
実施の形態３に係る塩化物濃度測定システム１は、実施の形態１に係る塩化物濃度測定システム１の構成要素に対して、水分率計５を省略して構成されている。また、演算装置６の構成については、下記に示す工夫が施されている。
【００９８】
（塩化物濃度測定システム−演算装置）
演算装置６は、ＬＣＲメータ４を用いて測定されたインピーダンス及び位相角ピーク周波数と、入力部７を介して入力された重量絶対水蒸気量とに基づいて第２評価値を算出し、当該算出した第２評価値に基づいてコンクリート体２０の塩化物濃度を特定する算出手段及び特定手段である。この演算装置６は、入力部７、出力部８、制御部９、及び記憶部１０を備えており、このうち記憶部１０は、基準評価値テーブル１０ａを備えている。
【００９９】
図１６は、実施の形態３に係る基準評価値テーブル１０ａの構成例を示す図である。ここで、基準評価値テーブル１０ａに格納されている「基準評価値」については、実施の形態３では、過去の試験体におけるインピーダンス、位相角ピーク周波数、及び重量絶対水蒸気量の測定結果に基づいて算出された第２評価値が基準評価値として設定されている。また、図１６に示すように、この基準評価値テーブル１０ａは、項目「基準評価値」、項目「塩化物濃度」と、各項目に対応する情報とを、相互に関連付けて構成されている。なお、項目「基準評価値」、及び項目「塩化物濃度」に対応する情報は、図１４の基準評価値テーブル１０ａの同一項目名に対応して格納される情報と同じであるので、説明を省略する。
【０１００】
（塩化物濃度測定方法）
次に、このように構成された塩化物濃度測定システム１を用いて行われる塩化物濃度測定方法について説明する。なお、この塩化物濃度測定方法のうち、水分情報取得工程、基準情報取得工程、算出工程、及び特定工程以外の工程については、実施の形態１に係る塩化物濃度測定方法と同様であるので、説明を省略する。
【０１０１】
まず、水分情報取得工程において、所定期間（例えば、コンクリート体２０の材齢５００日目から６００日目に相当する期間等）にわたるコンクリート体が配置された環境の重量絶対水蒸気量が、外部装置（例えば、気象庁等の外部機関が所有するデータベース）から複数取得され（あるいは、外部装置から温度及び相対湿度が複数取得され、式（６）を用いて当該取得された複数の温度及び相対湿度に基づいて複数の重量絶対水蒸気量が算出されてもよい）、当該取得された複数の重量絶対水蒸気量が手入力等によって入力部７を介して演算装置６に入力される。
【０１０２】
また、基準情報取得工程において、例えば過去の試験体の試験情報を格納する外部装置から、過去の試験体におけるインピーダンス及び位相角ピーク周波数の測定結果の中から、平均インピーダンス及び平均位相角ピーク周波数が取得され、当該取得された平均インピーダンス及び平均位相角ピーク周波数が手入力等によって入力部７を介して演算装置６に入力される。
【０１０３】
また、算出工程において、測定工程の測定結果、並びに、水分情報取得工程及び基準情報取得工程の取得結果に基づいて、第２評価値が算出される。具体的には、演算装置６の制御部９は、上記式（６）を用いて、上記インピーダンス、位相角ピーク周波数、複数の重量絶対水蒸気量、平均インピーダンス、及び平均位相角ピーク周波数に基づき、これらインピーダンス及び位相角ピーク周波数の測定タイミングに関する第２評価値を算出する。
【０１０４】
ここで、第２評価値の算出に関する具体的な内容については、以下の通りとなる。すなわち、インピーダンス、及び位相角ピーク周波数が１回測定され、コンクリート体２０の材齢５００日目から６００日目に相当する期間の重量絶対水蒸気量が１００個取得された場合には、まず、１００個の重量絶対水蒸気量に基づいて基準水蒸気量を特定する（具体的には、１００個の重量絶対水蒸気量の平均値を算出し、当該算出した重量絶対水蒸気量を基準水蒸気量として特定する）。次に、測定されたインピーダンスを基準インピーダンスで除算した値を、基準水蒸気量を１００個の重量絶対水蒸気量のうち上記インピーダンスの測定タイミングと略同一のタイミングで取得された重量絶対水蒸気量で除算した値で累乗することにより算出される値である第３の算出値を算出する。また、測定された位相角ピーク周波数を基準位相角ピーク周波数で除算した値を、１００個の重量絶対水蒸気量のうち上記インピーダンスの測定タイミングと略同一のタイミングで取得された水蒸気量を基準水蒸気量で除算した値に乗じることにより算出される値である第４の算出値を算出する。そして、第３の算出値から第４の算出値を減算することにより、第２評価値を算出する。
【０１０５】
また、特定工程において、算出工程において算出された第２評価値に基づいて、コンクリート体２０の塩化物濃度が特定される。例えば、算出工程において第２評価値＝０．７が算出された場合に、コンクリート体２０の塩化物濃度＝２．４ｋｇ／ｍ３等が特定される。
【０１０６】
このような方法により、特にインピーダンス及び位相角ピーク周波数の経時特性に対して水蒸気量が支配的に影響を与える場合には、コンクリート体の塩化物濃度をさらに正確に測定することが可能となる。
【０１０７】
（実施の形態３の効果）
このように実施の形態３によれば、水蒸気量に関する補正がされたインピーダンス及び位相角ピーク周波数に基づいて第２評価値を算出するので、特にインピーダンス及び位相角ピーク周波数の経時特性に対して水蒸気量が支配的に影響を与える場合には、コンクリート体の塩化物濃度をさらに正確に測定することが可能となる。
【０１０８】
（実施の形態に対する変形例）
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【０１０９】
（解決しようとする課題や発明の効果について）
まず、発明が解決しようとする課題や発明の効果は、前記した内容に限定されるものではなく、発明の実施環境や構成の細部に応じて異なる可能性があり、上述した課題の一部のみを解決したり、上述した効果の一部のみを奏することがある。例えば、特定手段が、コンクリート体２０の塩化物濃度を従来よりも正確に特定することができない場合であっても、このような特定を従来とは異なる技術により達成できている場合には、本願発明の課題が解決されている。
【０１１０】
（分散や統合について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散又は統合して構成できる。例えば、ＬＣＲメータ４の機能の全部又は一部を、演算装置６に統合してもよい。あるいは、演算装置６の機能の全部又は一部を、複数の装置に分散してもよい。
【０１１１】
（電極の形状について）
上記実施の形態１から３では、電極２ａ、２ｂは、矩形状の板状体にて形成されていると説明したが、例えば、三角形状、円形状の板状体であってもよい。あるいは、円柱状体又は円筒状体にて形成されてもよい。
【０１１２】
（基準評価値テーブルについて）
上記実施の形態１から３では、基準評価値テーブル１０ａにおける項目「基準評価値」に対応する情報には、過去の試験体に関する評価値のうち、各塩化物濃度に対応する上限値から下限値に至る範囲を示す値が格納されていると説明したが、これに限られず、例えば、過去の試験体に関する評価値の平均値±当該平均値の２０％の値とした範囲を示す値（具体的には、実施の形態１の場合において、過去の試験体に関する第１評価値の平均値＝−５０の場合に、基準評価値＝−６０（＝−５０−１０）〜−４０（＝−５０＋１０）等）が格納されてもよい。
【０１１３】
また、上記実施の形態１では、基準評価値テーブル１０ａに基づいて、コンクリート体２０の塩化物濃度を特定する情報が３つ格納されていると説明したが、これに限られず、例えば、コンクリート体２０の塩化物濃度を特定する精度を高めるために、コンクリート体２０の塩化物濃度を特定する情報が３つ以上格納されてもよい。あるいは、コンクリート体２０の塩化物濃度を特定する情報が１つ又は２つ格納されてもよい。
【０１１４】
また、上記実施の形態１から３では、演算装置６の記憶部１０が、基準評価値テーブル１０ａを備えていると説明したが、省略してもよい。この場合には、測定対象とは別に、あらかじめ設定された塩化物濃度を有する試験体に関するインピーダンス等を測定対象と略同じタイミングで測定し、測定対象から算出される複数の評価値と、試験体から算出される複数の評価値とを比較し、当該比較結果に基づいて測定対象であるコンクリート体２０の塩化物濃度を特定する方法が採用されてもよい。
【０１１５】
（測定工程について）
また、上記実施の形態１から３では、測定工程において測定されるインピーダンス及び位相角ピーク周波数が１つであると説明したが、例えば、所定期間毎（例えば１日毎等）に所定回数（例えば１００回等）測定されてもよい。これにより、各測定期間に対応するコンクリート体２０の塩化物濃度を用いて、コンクリート体２０の塩化物濃度の相対評価を行うことができ、コンクリート体２０の塩化物濃度を一層正確に測定することが可能となる。
【０１１６】
また、上記実施の形態１から３では、コンクリート体２０の一つの部分を対象としてコンクリート体２０の塩化物濃度が測定されると説明したが、例えば、コンクリート体２０の複数の部分を対象としてコンクリート体２０の塩化物濃度が測定されてもよい。この場合には、測定工程において、ユーザが電極２ａ、２ｂをコンクリート体２０の表面に沿って移動させながら、各部分のインピーダンス及び位相角ピーク周波数の測定、評価値の算出、塩化物濃度の特定、並びに出力が行われる。この際、測定対象部分の位置情報は、ユーザが電極２ａ、２ｂを移動させる毎に、絶対的又は任意の位置を基準とする相対的な座標等により任意の入力手段を介して入力してもよく、あるいは、電極２ａ、２ｂの移動に伴って位置情報を取得するような手段（高精度のＧＰＳ等）から自動的に取得するようにしてもよい。なお当然のことながら、全ての対象部分についてインピーダンス及び位相角ピーク周波数の測定や評価値の算出が行われた後で、各対象部分の塩化物濃度をまとめて特定及び出力されてもよい。
【０１１７】
（水分情報取得工程について）
上記実施の形態３では、所定期間にわたるコンクリート体２０が配置された環境の重量絶対水蒸気量が、外部装置から複数取得されると説明したが、これに限られない。例えば、市販の湿度計及び温度計によってコンクリート体２０が配置された環境の温度及び相対湿度が所定期間にわたって所定タイミング（例えば１日毎等）で取得され、当該取得された複数の温度及び相対湿度から式（１）から式（３）を用いて重量絶対水蒸気量が算出されてもよい。
【０１１８】
（特定工程について）
上記実施の形態１から３では、制御部９は、特定工程において特定されたコンクリート体２０の塩化物濃度を、出力部８を介して出力させると説明したが、これに限られず、出力形態としては、種々の態様を取り得る。例えば、コンクリート体２０の塩化物濃度が特定された場合には、制御部９が、当該コンクリート体２０の塩化物濃度に応じたアラーム音や表示灯による出力を行うことで、当該コンクリート体２０の塩化物濃度をユーザに報知してもよい。
【０１１９】
（付記）
付記１に記載のコンクリート体の塩化物濃度測定システムは、コンクリート体の塩化物濃度を測定するためのシステムであって、前記コンクリート体の表面に、相互に間隔を隔てて配置された一対の電極と、前記一対の電極の相互間に前記コンクリート体を介して交流電流を流した状態におけるインピーダンスと、当該インピーダンスの位相角がピークになる位相角ピーク周波数とを測定する測定手段と、前記コンクリート体の水分率、又は前記コンクリート体が配置された環境の水蒸気量を取得する水分情報取得手段と、前記測定手段にて測定された前記インピーダンスと、前記測定手段にて測定された前記位相角ピーク周波数であって、前記インピーダンスの測定タイミングと略同一のタイミングで測定された前記位相角ピーク周波数と、前記水分情報取得手段にてそれぞれ異なるタイミングで取得された複数の前記水分率又は複数の前記水蒸気量とに基づいて、前記コンクリート体の塩化物濃度を評価するための評価値を算出する算出手段と、前記算出手段にて算出された前記評価値に基づいて、前記コンクリート体の塩化物濃度を特定する特定手段と、を備えている。
【０１２０】
付記２に記載のコンクリート体の塩化物濃度測定システムは、付記１に記載のコンクリート体の塩化物濃度測定システムにおいて、基準インピーダンスと、基準位相角ピーク周波数とを取得する基準情報取得手段をさらに備え、前記算出手段は、前記水分情報取得手段にて取得された前記複数の水分率の少なくとも一部に基づいて、基準水分率を特定し、前記水分情報取得手段にて取得された前記複数の水分率のうち、前記インピーダンスの測定のタイミングと略同一のタイミングで取得された前記水分率から前記基準水分率を差し引いた差分である水分率差分に１を加算した値を、前記測定手段にて測定された前記インピーダンスを前記基準情報取得手段にて取得された前記基準インピーダンスで除算した値に乗じることにより、第１の算出値を算出し、１から前記水分率差分を減算した値を、前記測定手段にて測定された前記位相角ピーク周波数を前記基準情報取得手段にて取得された前記基準位相角ピーク周波数で除算した値に乗じることにより、第２の算出値を算出し、前記第１の算出値から前記第２の算出値を減算することにより、前記評価値を算出する。
【０１２１】
付記３に記載のコンクリート体の塩化物濃度測定システムは、付記１に記載のコンクリート体の塩化物濃度測定システムにおいて、基準インピーダンスと、基準位相角ピーク周波数とを取得する基準情報取得手段をさらに備え、前記算出手段は、前記水分情報取得手段にて取得された前記複数の水蒸気量の少なくとも一部に基づいて、基準水蒸気量を特定し、前記測定手段にて測定された前記インピーダンスを前記基準情報取得手段にて取得された前記基準インピーダンスで除算した値を、前記基準水蒸気量を前記水分情報取得手段にて取得された前記複数の水蒸気量のうち前記インピーダンスの測定タイミングと略同一のタイミングで取得された前記水蒸気量で除算した値で累乗することにより、第３の算出値を算出し、前記測定手段にて測定された前記位相角ピーク周波数を前記基準情報取得手段にて取得された前記基準位相角ピーク周波数で除算した値を、前記インピーダンスの測定タイミングと略同一のタイミングで取得された前記水蒸気量を前記基準水蒸気量で除算した値に乗じることにより、第４の算出値を算出し、前記第３の算出値から前記第４の算出値を減算することにより、前記評価値を算出する。
【０１２２】
付記４に記載のコンクリート体の塩化物濃度測定システムは、付記１から３のいずれか一項に記載のコンクリート体の塩化物濃度測定システムにおいて、前記コンクリート体の塩化物濃度を特定する際の指標となる評価値である基準評価値と、前記コンクリート体の塩化物濃度とを相互に関連付けて格納する基準評価値格納手段を備え、前記特定手段は、前記基準評価値格納手段に格納された前記基準評価値を参照しながら、前記算出手段にて算出された前記評価値に対応する前記基準評価値と関連付けられた前記コンクリート体の塩化物濃度を、特定すべき前記コンクリート体の塩化物濃度として特定する。
【０１２３】
付記５に記載のコンクリート体の塩化物濃度測定システムは、付記４に記載のコンクリート体の塩化物濃度測定システムにおいて、前記基準評価値格納手段は、前記コンクリート体の塩化物濃度を測定した測定時期と、前記基準評価値と、前記コンクリート体の塩化物濃度とを相互に関連付けて格納し、前記特定手段は、所定方法で前記測定時期を特定し、前記基準評価値格納手段に格納された前記基準評価値を参照しながら、当該特定した前記測定時期及び前記算出手段にて算出された前記評価値に対応する前記基準評価値と関連付けられた前記コンクリート体の塩化物濃度を、特定すべき前記コンクリート体の塩化物濃度として特定する。
【０１２４】
付記６に記載のコンクリート体の塩化物濃度測定方法は、コンクリート体の塩化物濃度を測定するための方法であって、コンクリート体の塩化物濃度を測定するための方法であって、前記コンクリート体の表面に、相互に間隔を隔てて配置された一対の電極を配置し、前記一対の電極の相互間に前記コンクリート体を介して交流電流を流した状態におけるインピーダンスと、当該インピーダンスの位相角がピークになる位相角ピーク周波数とを測定する測定工程と、前記コンクリート体の水分率、又は前記コンクリート体が配置された環境の水蒸気量を取得する水分情報取得工程と、前記測定工程において測定された前記インピーダンスと、前記測定工程において測定された前記位相角ピーク周波数であって、前記インピーダンスの測定タイミングと略同一のタイミングで測定された前記位相角ピーク周波数と、前記水分情報取得工程においてそれぞれ異なるタイミングで取得された複数の前記水分率又は複数の前記水蒸気量とに基づいて、前記コンクリート体の塩化物濃度を評価するための評価値を算出する算出工程と、前記算出工程において算出された前記評価値に基づいて、前記コンクリート体の塩化物濃度を特定する特定工程と、を含んでいる。
【０１２５】
付記７に記載のコンクリート体の塩化物濃度測定方法は、付記６に記載のコンクリート体の塩化物濃度測定方法において、基準インピーダンスと、基準位相角ピーク周波数とを取得する基準情報取得工程をさらに含み、前記算出工程においては、前記水分情報取得工程において取得された前記複数の水分率の少なくとも一部に基づいて、基準水分率を特定し、前記水分情報取得工程において取得された前記複数の水分率のうち、前記インピーダンスの測定のタイミングと略同一のタイミングで取得された前記水分率から前記基準水分率を差し引いた差分である水分率差分に１を加算した値を、前記測定工程において測定された前記インピーダンスを前記基準情報取得工程において取得された前記基準インピーダンスで除算した値に乗じることにより、第１の算出値を算出し、１から前記水分率差分を減算した値を、前記測定工程において測定された前記位相角ピーク周波数を前記基準情報取得工程において取得された前記基準位相角ピーク周波数で除算した値に乗じることにより、第２の算出値を算出し、前記第１の算出値から前記第２の算出値を減算することにより、前記評価値を算出する。
【０１２６】
付記８に記載のコンクリート体の塩化物濃度測定方法は、付記６に記載のコンクリート体の塩化物濃度測定方法において、基準インピーダンスと、基準位相角ピーク周波数とを取得する基準情報取得工程をさらに含み、前記算出工程においては、前記水分情報取得工程において取得された前記複数の水蒸気量の少なくとも一部に基づいて、基準水蒸気量を特定し、前記測定工程において測定された前記インピーダンスを前記基準情報取得工程において取得された前記基準インピーダンスで除算した値を、前記基準水蒸気量を前記水分情報取得工程において取得された前記複数の水蒸気量のうち前記インピーダンスの測定タイミングと略同一のタイミングで取得された前記水蒸気量で除算した値で累乗することにより、第３の算出値を算出し、前記測定工程において測定された前記位相角ピーク周波数を前記基準情報取得工程において取得された前記基準位相角ピーク周波数で除算した値を、前記インピーダンスの測定タイミングと略同一のタイミングで取得された前記水蒸気量を前記基準水蒸気量で除算した値に乗じることにより、第４の算出値を算出し、前記第３の算出値から前記第４の算出値を減算することにより、前記評価値を算出する。
【０１２７】
付記９に記載のコンクリート体の塩化物濃度測定方法は、付記６から８のいずれか一項に記載のコンクリート体の塩化物濃度測定方法において、前記特定工程においては、前記コンクリート体の塩化物濃度を特定する際の指標となる評価値である基準評価値と、前記コンクリート体の塩化物濃度とを相互に関連付けて格納する基準評価値格納手段に格納された前記基準評価値を参照しながら、前記算出工程において算出された前記評価値に対応する前記基準評価値と関連付けられた前記コンクリート体の塩化物濃度を、特定すべき前記コンクリート体の塩化物濃度として特定する。
【０１２８】
付記１０に記載のコンクリート体の塩化物濃度測定方法は、付記９に記載のコンクリート体の塩化物濃度測定方法において、前記基準評価値格納手段は、前記コンクリート体の塩化物濃度を測定した測定時期と、前記基準評価値と、前記コンクリート体の塩化物濃度とを相互に関連付けて格納し、前記特定工程においては、所定方法で前記測定時期を特定し、前記基準評価値格納手段に格納された前記基準評価値を参照しながら、当該特定した前記測定時期及び前記算出工程において算出された前記評価値に対応する前記基準評価値と関連付けられた前記コンクリート体の塩化物濃度を、特定すべき前記コンクリート体の塩化物濃度として特定する。
【０１２９】
（付記の効果）
付記１に記載のコンクリート体の塩化物濃度測定システム、又は付記６に記載のコンクリート体の塩化物濃度測定方法によれば、測定手段にて測定されたインピーダンス及び位相角ピーク周波数と、水分情報取得手段にて取得された複数の水分率又は複数の水蒸気量とに基づいて評価値を算出し、当該算出された評価値に基づいて、コンクリート体の塩化物濃度を特定するので、従来の技術に比べて、水蒸気量等の外的要因によるインピーダンス及び位相角ピーク周波数の経時特性の影響を考慮してコンクリート体の塩化物濃度を測定することができるため、コンクリート体の塩化物濃度を正確に測定することが可能となる。
【０１３０】
付記２に記載のコンクリート体の塩化物濃度測定システム、又は付記７に記載のコンクリート体の塩化物濃度測定方法によれば、水分率に関する補正がされたインピーダンス及び位相角ピーク周波数に基づいて評価値を算出するので、特にインピーダンス及び位相角ピーク周波数の経時特性に対して水分率が支配的に影響を与える場合には、コンクリート体の塩化物濃度をさらに正確に測定することが可能となる。
【０１３１】
付記３に記載のコンクリート体の塩化物濃度測定システム、又は付記８に記載のコンクリート体の塩化物濃度測定方法によれば、水蒸気量に関する補正がされたインピーダンス及び位相角ピーク周波数に基づいて評価値を算出するので、特にインピーダンス及び位相角ピーク周波数の経時特性に対して水蒸気量が支配的に影響を与える場合には、コンクリート体の塩化物濃度をさらに正確に測定することが可能となる。
【０１３２】
付記４に記載のコンクリート体の塩化物濃度測定システム、又は付記９に記載のコンクリート体の塩化物濃度測定方法によれば、基準評価値格納手段に格納された基準評価値を参照しながら、算出手段にて算出された評価値に対応する基準評価値と関連付けられたコンクリート体の塩化物濃度を、特定すべきコンクリート体の塩化物濃度として特定するので、コンクリート体の塩化物濃度を簡易且つ迅速に特定することができ、測定の作業効率を向上させることが可能となる。
【０１３３】
付記５に記載のコンクリート体の塩化物濃度測定システム、又は付記１０に記載のコンクリート体の塩化物濃度測定方法によれば、基準評価値格納手段に格納された基準評価値を参照しながら、所定方法で特定した測定時期及び算出手段にて算出された評価値に対応する基準評価値と関連付けられたコンクリート体の塩化物濃度を、特定すべきコンクリート体の塩化物濃度として特定するので、測定時期に応じた基準評価値を用いて塩化物濃度を特定でき、コンクリート体の塩化物濃度をさらに一層正確に測定することが可能となる。
【符号の説明】
【０１３４】
１  塩化物濃度測定システム
２ａ、２ｂ  電極
３  プラスチックフィルム
４  ＬＣＲメータ
５  水分率計
６  演算装置
７  入力部
８  出力部
９  制御部
１０  記憶部
１０ａ  基準評価値テーブル
２０  コンクリート体
【図１】
2015121470.tif 000009
【図２】
2015121470.tif 000010
【図３】
2015121470.tif 000011
【図４】
2015121470.tif 000012
【図５】
2015121470.tif 000013
【図６】
2015121470.tif 000014
【図７】
2015121470.tif 000015
【図８】
2015121470.tif 000016
【図９】
2015121470.tif 000017
【図１０】
2015121470.tif 000018
【図１１】
2015121470.tif 000019
【図１２】
2015121470.tif 000020
【図１３】
2015121470.tif 000021
【図１４】
2015121470.tif 000022
【図１５】
2015121470.tif 000023
【図１６】
2015121470.tif 000024